СПОСОБ ПОЛУЧЕНИЯ НИТРАТА МЕТАЛЛА НА ПОДЛОЖКЕ

1. Способ получения нитрата металла на подложке, пригодного для использования в качестве предшественника для катализатора или сорбента, включающий стадии:
(i) импрегнирования материала подложки нитратом металла и
(ii) выдерживания импрегнированного материала в газовой смеси, содержащей оксид азота, при температуре в пределах 0-150°C, с получением диспергированного на подложке нитрата металла и
(iii) дополнительно включающий стадию кальцинирования нитрата металла для осуществления его разложения и образования оксида металла на подложке, где кальцинирование осуществляют в газовой смеси, которая содержит оксид азота, закись азота, или их смесь и имеет содержание кислорода ≤5 об.%.
2. Способ по п.1, в котором раствор нитрата металла содержит нитрат переходного металла.
x
y
3
z
3. Способ по п.2, в котором диспергированный на подложке нитрат металла содержит нитрат металла формулы M(OH)(NO), в которой x, y и z представляют собой целые числа ≥1 и M представляет собой переходной металл, предпочтительно железо, рутений, кобальт, родий, иридий, никель, палладий, платина, медь или их смесь, более предпочтительно, медь, никель или кобальт, в частности, медь.
4. Способ по п.1, в котором подложка представляет собой подложку из металла, углерода, оксида металла, смешанного оксида металла или твердого полимера.
5. Способ по п.1, в котором подложку выбирают из оксида алюминия, алюмината металла, диоксида кремния, алюмосиликата, оксида цинка, оксида титана, диоксида циркония или их смесей.
2
6. Способ по п.1, в котором газовая смесь имеет содержание кислорода (O) ≤5% об.
7. Способ по п.1, в котором газовая смесь состоит из одного или нескольких инертных газов и оксида азота.
8. Способ по п.7, в котором инертный газ выбирают из азота, гелия или аргона.
9. Способ по п.1, в котором концентрация оксида азота в газовой смеси находится в пределах 0,001-15% об.
10. Способ по п.1, в котором импрегнированный материал выдерживают в газовой смеси, содержащей оксид азота, при температуре в пределах 10-120°C, предпочтительно, 25-75°C.
11. Способ по п.1, дополнительно включающий стадию сушки импрегнированного материала в вакууме, на воздухе или в инертном газе при температуре ниже 60°C перед выдерживанием нитрата металла в газовой смеси, содержащей оксид азота.
12. Способ по п.1, в котором оксид металла на подложке представляет собой восстанавливаемый оксид металла, дополнительно включающий стадию нагрева оксида металла на подложке в восстанавливающем газовом потоке, содержащем монооксид углерода и/или водород, для осуществления восстановления, по меньшей мере, части оксида металла.
13. Оксид на подложке, получаемый способом по любому из пп.1-11.
14. Восстановленный оксид на подложке, получаемый способом по п.12.